계속 해서 , 이 캐스트 필름 을 TFS 강판 ( 판 두께 : 0 . 18 ㎜, 금속 크롬 량 : 120 mg / ㎡, 크롬 수화 산화 물량 : 15 mg / ㎡) 의 한 면 에 , 또 한 쪽 의 면 에 는 안료 로서 이산화 티타늄 을 20 중량 % 배합 한 폴리에스테르 수지 로 이루어지 는 캐스트 필름 을 동시 에 열 라미 네이트 하고 , 즉시 수랭 을 행하 여 수지 피복 금속판 을 얻 었 다 . 이때 , 라미 네이트 전 의 금속판 의 온도 는 폴리에스테르 수지 의 융점 보다 15 ℃ 높 게 설정 했 다 . 또한 , 라미네 이 트롤 온도 는 150 ℃, 통판 속도 는 40 m / min 로 행했 다 .